자일렌 50 질 량부 를 질소 치환 한 플라스크 에 투입 승 온 시키 고 , 자일렌 환류 하 에서 , 미리 표 1 기재 의 단량체 100 질 량부 에 다이 - t - 뷰 틸 퍼 옥사이드 0 . 5 질 량부 를 혼합 용해 시켜 둔 혼합액 을 5 시간 에 걸쳐 연속 첨가 하 고 , 추가 로 1 시간 환류 를 계속 한다 . 그 후 내온 130 ℃ 로 유지 하 고 , 다이 - t - 뷰 틸 퍼 옥사이드 0 . 5 질 량부 를 가하 고 2 시간 반응 을 계속 하 여 , 중합 액 을 수득 했 다 . 이것 을 160 ℃, 1 . 33 kPa 의 용기 중 에 플 래쉬 하 여 용제 등 을 증류 제거 하 여 , 수지 E - 1 을 수득 했 다 . 그 의 물성 치 를 표 1 에 나타낸다 .